"Aa1不飽和カルボン酸及び/又は不飽和カルボン酸無水物と、a21分子中に1つ以上の水酸基を含有する不飽和化合物と、a3他の不飽和化合物との共重合体に、下記の化合物群1から選ばれる少なくとも1種のイソシアネート化合物を反応させて得られ、且つ下記式2で表される構造を有する重合体、B着色剤、C多官能性単量体、並びにD光ラジカル発生剤を含有することを特徴とする、カラーフィルタ用感放射線性組成物。化合物群11,1-ビスアクリロイルオキシメチルエチルイソシアネート、1,1-ビスアクリロイルオキシエチルエチルイソシアネート、1,1-ビスアクリロイルオキシプロピルエチルイソシアネート、1,1-ビスメタクリロイルオキシメチルエチルイソシアネート、1,1-ビスメタクリロイルオキシエチルエチルイソシアネート及び1,1-ビスメタクリロイルオキシプロピルエチルイソシアネートここで、R3は、炭素数1~12のアルキル基又は炭素数6~12のアリール基である。Aa1不飽和カルボン酸及び/又は不飽和カルボン酸無水物と、a21分子中に1つ以上の水酸基を含有する不飽和化合物と、a3N-フェニルマレイミド又はN-シクロヘキシルマレイミドを含む他の不飽和化合物との共重合体に、下記の化合物群1から選ばれる少なくとも1種のイソシアネート化合物を反応させて得られる重合体、B着色剤、C多官能性単量体、並びにD光ラジカル発生剤を含有することを特徴とする、カラーフィルタ用感放射線性組成物。化合物群11,1-ビスアクリロイルオキシメチルエチルイソシアネート、1,1-ビスアクリロイルオキシエチルエチルイソシアネート、1,1-ビスアクリロイルオキシプロピルエチルイソシアネート、1,1-ビスメタクリロイルオキシメチルエチルイソシアネート、1,1-ビスメタクリロイルオキシエチルエチルイソシアネート及び1,1-ビスメタクリロイルオキシプロピルエチルイソシアネート請求項1又は2に記載のカラーフィルタ用感放射線性組成物から形成された着色層を備えることを特徴とするカラーフィルタ。請求項3に記載のカラーフィルタを具備する液晶表示素子。本発明の課題は、優れた現像性を示す着色層形成用感放射線性組成物、より具体的には、現像時に未溶解物が残存したり、パターンエッジにスカムを生じたりすることがなく、かつ低露光量でもパターンエッジの欠けおよびアンダーカットを生じることがない画素およびブラックマトリックスを与える新規なカラーフィルタ用感放射線性組成物、該組成物の成分として有用な重合体、カラーフィルタ用感放射線性組成物から形成されたカラーフィルタ及び該カラーフィルタを具備してなる液晶表示素子を提供することにある。本発明は、第一に、a1不飽和カルボン酸及び/又は不飽和カルボン酸無水物と、a21分子中に1つ以上の水酸基を含有する不飽和化合物と、a3他の不飽和化合物との共重合体に、下記の化合物群1から選ばれる少なくとも1種のイソシアネート化合物を反応させて得られ、且つ下記式2で表される構造を有する重合体、あるいはa1不飽和カルボン酸及び/又は不飽和カルボン酸無水物と、a21分子中に1つ以上の水酸基を含有する不飽和化合物と、a3N-フェニルマレイミド又はN-シクロヘキシルマレイミドを含む他の不飽和化合物との共重合体に、下記の化合物群1から選ばれる少なくとも1種のイソシアネート化合物を反応させて得られる重合体以下、A重合体という。、B着色剤、C多官能性単量体、並びにD光ラジカル発生剤を含有することを特徴とする、カラーフィルタ用感放射線性組成物によって達成される。化合物群11,1-ビスアクリロイルオキシメチルエチルイソシアネート、1,1-ビスアクリロイルオキシエチルエチルイソシアネート、1,1-ビスアクリロイルオキシプロピルエチルイソシアネート、1,1-ビスメタクリロイルオキシメチルエチルイソシアネート、1,1-ビスメタクリロイルオキシエチルエチルイソシアネート及び1,1-ビスメタクリロイルオキシプロピルエチルイソシアネートここで、R3は、炭素数1~12のアルキル基又は炭素数6~12のアリール基である。本発明は、第二に、前記カラーフィルタ用感放射線性組成物から形成された着色層を備えることを特徴とするカラーフィルタによって達成される。なお、本発明でいう着色層とは、カラーフィルタに用いられる画素及び/又はブラックマトリックスからなる層を意味する。本発明は、第三に、前記カラーフィルタを具備してなるカラー液晶表示パネルにより達成される。本発明の着色層形成用感放射線性組成物は、側鎖にエチレン性不飽和二重結合を有するアルカリ可溶性樹脂を用いることにより、顔料を高濃度で含む場合においても、現像時に未露光部の基板上および遮光層上に未溶解物が残存したり、画素パターンおよびブラックマトリックスパターンのエッジにスカムを生じたりすることがなく、しかも低露光量でもパターンエッジの欠けおよびアンダーカットのない良好な画素パターンおよびブラックマトリックスパターンを形成することができる。さらに、本発明の着色層形成用感放射線性組成物を用いて形成された画素およびブラックマトリックスは、表面平滑性が高く、また基板との密着性も優れている。したがって、本発明の着色層形成用感放射線性組成物は、電子工業分野におけるカラー液晶表示パネル用カラーフィルタを始めとする各種のカラーフィルタの製造に極めて好適に使用することができる。以下、本発明について詳細に説明する。A重合体本発明におけるA重合体は、a1不飽和カルボン酸および/または不飽和カルボン酸無水物、a21つ以上の水酸基含有不飽和化合物およびa3他の不飽和化合物との共重合体以下、アルカリ可溶性樹脂αという。に、下記式1で表されるイソシアネート化合物以下、不飽和イソシアナート化合物1という。を反応させて得られる重合体である。アルカリ可溶性樹脂αを構成する各成分のうち、a1不飽和カルボン酸および/または不飽和カルボン酸無水物以下、これらをまとめてa1不飽和カルボン酸系化合物という。としては、例えば、カルボキシル基含有不飽和単量体として、例えば、メタアクリル酸、クロトン酸、α-クロルアクリル酸、けい皮酸等の不飽和モノカルボン酸類;マレイン酸、無水マレイン酸、フマル酸、イタコン酸、無水イタコン酸、シトラコン酸、無水シトラコン酸、メサコン酸等の不飽和ジカルボン酸またはその無水物類;3価以上の不飽和多価カルボン酸またはその無水物類;こはく酸モノ2-メタアクリロイロキシエチル、フタル酸モノ2-メタアクリロイロキシエチル等の2価以上の多価カルボン酸のモノメタアクリロイロキシアルキルエステル類;ω-カルボキシポリカプロラクトンモノメタアクリレート等の両末端にカルボキシ基と水酸基とを有するポリマーのモノメタアクリレート類等を挙げることができる。これらのカルボキシル基含有不飽和単量体のうち、こはく酸モノ2-アクリロイロキシエチルおよびフタル酸モノ2-アクリロイロキシエチルは、それぞれM-5300およびM-5400東亞合成株製の商品名で市販されている。アルカリ可溶性樹脂αにおいて、a1不飽和カルボン酸系化合物は、単独でまたは2種以上を混合して使用することができる。アルカリ可溶性樹脂αにおいて、a1不飽和カルボン酸系化合物に由来する繰り返し単位の含有率は、好ましくは5~50重量、さらに好ましくは5~40重量、特に好ましくは5~30重量である。この場合、a1不飽和カルボン酸系化合物に由来する繰り返し単位の含有率が5重量未満では、不飽和イソシアナート化合物1との反応により得られる重合体のアルカリ現像液に対する溶解性が低下する傾向があり、一方50重量を超えると、該重合体のアルカリ現像液に対する溶解性が大きくなりすぎるおそれがある。また、a21つ以上の水酸基含有不飽和化合物としては、例えば、2-ヒドロキシエチルメタアクリレート、2-ヒドロキシプロピルメタアクリレート、3-ヒドロキシプロピルメタアクリレート、2-ヒドロキシブチルメタアクリレート、3-ヒドロキシブチルメタアクリレート、4-ヒドロキシブチルメタアクリレートアクリル酸1,2-ジヒドロキシエチル、アクリル酸2,3-ジヒドロキシプロピル、アクリル酸1,3-ジヒドロキシプロピル、アクリル酸3,4-ジヒドロキシブチル、アクリル酸3-3-2,3-ジヒドロキシプロポキシ-2-ヒドロキシプロポキシ-2-ヒドロキシプロピル等のアクリル酸ヒドロキシアルキルエステル;メタクリル酸1,2-ジヒドロキシエチル、メタクリル酸2,3-ジヒドロキシプロピル、メタクリル酸1,3-ジヒドロキシプロピル、メタクリル酸3,4-ジヒドロキシブチル、メタクリル酸3-3-2,3-ジヒドロキシプロポキシ-2-ヒドロキシプロポキシ-2-ヒドロキシプロピル等のメタクリル酸ヒドロキシアルキルエステル等を挙げることができる。これらのa21つ以上の水酸基含有不飽和化合物のうち、共重合反応性およびイソシアネート化合物との反応性の点から、2-ヒドロキシエチルメタアクリレート、アクリル酸1,2-ジヒドロキシエチル、アクリル酸2,3-ジヒドロキシプロピル、メタクリル酸1,2-ジヒドロキシエチル、メタクリル酸2,3-ジヒドロキシプロピル等が好ましい。アルカリ可溶性樹脂αにおいて、a21つ以上の水酸基含有不飽和化合物は、単独でまたは2種以上を混合して使用することができる。アルカリ可溶性樹脂αにおいて、a21つ以上の水酸基含有不飽和化合物に由来する繰り返し単位の含有率は、好ましくは1~50重量、さらに好ましくは3~40重量、特に好ましくは5~30重量である。この場合、a2水酸基含有不飽和化合物に由来する繰り返し単位の含有率が1重量未満では、不飽和イソシアネート化合物1の重合体への導入率が低下して、感度が低下する傾向があり、一方50重量を超えると、不飽和イソシアネート化合物1との反応により得られる重合体の保存安定性が低下する傾向がある。また、a3他の不飽和化合物としては、例えば、スチレン、α-メチルスチレン、o-ビニルトルエン、m-ビニルトルエン、p-ビニルトルエン、p-クロルスチレン、o-メトキシスチレン、m-メトキシスチレン、p-メトキシスチレン、o-ビニルベンジルメチルエーテル、m-ビニルベンジルメチルエーテル、p-ビニルベンジルメチルエーテル、o-ビニルベンジルグリシジルエーテル、m-ビニルベンジルグリシジルエーテル、p-ビニルベンジルグリシジルエーテル等の芳香族ビニル化合物;インデン、1-メチルインデン等のインデン類;メチルメタアクリレート、エチルメタアクリレート、n-プロピルメタアクリレート、i-プロピルメタアクリレート、n-ブチルメタアクリレート、i-ブチルメタアクリレート、sec-ブチルメタアクリレート、t-ブチルメタアクリレート、アリルメタアクリレート、ベンジルメタアクリレート、シクロヘキシルメタアクリレート、フェニルメタアクリレート、2-メトキシエチルメタアクリレート、2-フェノキシエチルメタアクリレート、メトキシジエチレングルコールメタアクリレート、メトキシトリエチレングルコールメタアクリレート、メトキシプロピレングルコールメタアクリレート、メトキシジプロピレングルコールメタアクリレート、イソボルニルメタアクリレート、ジシクロペンタジエニルメタアクリレート、2-ヒドロキシ-3-フェノキシプロピルメタアクリレート等の不飽和カルボン酸エステル類;2-アミノエチルメタアクリレート、2-ジメチルアミノエチルメタアクリレート、2-アミノプロピルメタアクリレート、2-ジメチルアミノプロピルメタアクリレート、3-アミノプロピルメタアクリレート、3-ジメチルアミノプロピルメタアクリレート等の不飽和カルボン酸アミノアルキルエステル類;グリシジルメタアクリレート等の不飽和カルボン酸グリシジルエステル類;メタアクリロニトリル、α-クロロアクリロニトリル、シアン化ビニリデン等のシアン化ビニル化合物;メタアクリルアミド、α-クロロアクリルアミド、N-2-ヒドロキシエチルメタアクリルアミド等の不飽和アミド類;マレイミド、N-フェニルマレイミド、N-シクロヘキシルマレイミド等の不飽和イミド類;酢酸ビニル、プロピオン酸ビニル、酪酸ビニル、安息香酸ビニル等のカルボン酸ビニルエステル類;ビニルメチルエーテル、ビニルエチルエーテル、アリルグリシジルエーテル等の不飽和エーテル類;1,3-ブタジエン、イソプレン、クロロプレン等の脂肪族共役ジエン類;ポリスチレン、ポリメチルメタアクリレート、ポリ-n-ブチルメタアクリレート、ポリシロキサン等の重合体分子鎖の末端にモノメタアクリロイル基を有するマクロモノマー類等を挙げることができる。これらの共重合性不飽和単量体は、単独でまたは2種以上を混合して使用することができる。これらのa3他の不飽和化合物のうち、共重合反応性および得られるA重合体のアルカリ水溶液に対する溶解性の点から、スチレン、メチルメタアクリレート、n-プロピルメタアクリレート、i-プロピルメタアクリレート、n-ブチルメタアクリレート、i-ブチルメタアクリレート、ベンジルメタアクリレート、N-フェニルマレイミド等が好ましい。アルカリ可溶性樹脂αにおいて、a3他の不飽和化合物は、単独でまたは2種以上を混合して使用することができる。アルカリ可溶性樹脂αにおいて、a3他の不飽和化合物に由来する繰り返し単位の含有率は、好ましくは10~70重量、さらに好ましくは20~50重量、特に好ましくは30~50重量である。この場合、a3他の不飽和化合物に由来する繰り返し単位の含有率が10重量未満では、不飽和イソシアネート化合物1との反応により得られる重合体の保存安定性が低下する傾向があり、一方70重量を超えると、該重合体のアルカリ現像液に対する溶解性が低下する傾向がある。アルカリ可溶性樹脂αは、例えば、a1不飽和カルボン酸系化合物、a2水酸基含有不飽和化合物およびa3他の不飽和化合物を、適当な溶媒中、ラジカル重合開始剤の存在下で重合することにより製造することができる。前記重合に用いられる溶媒としては、例えば、メタノール、エタノール、n-プロパノール、i-プロパノール等のアルコール類;テトラヒドロフラン、ジオキサン等のエーテル類;エチレングリコールモノメチルエーテル、エチレングリコールモノエチルエーテル、エチレングリコールモノ-n-プロピルエーテル、エチレングリコールモノ-n-ブチルエーテル等のエチレングリコールモノアルキルエーテル;エチレングリコールモノメチルエーテルアセテート、エチレングリコールモノエチルエーテル、エチレングリコールモノ-n-プロピルエーテルアセテート、エチレングリコールモノ-n-ブチルエーテルアセテート等のエチレングリコールモノアルキルエーテルアセテート;エチレングリコールモノメチルエーテルプロピオネート、エチレングリコールモノエチルエーテルプロピオネート、エチレングリコールモノ-n-プロピルエーテルプロピオネート、エチレングリコールモノ-n-ブチルエーテルプロピオネート等のエチレングリコールモノアルキルエーテルプロピオネート;ジエチレングリコールモノメチルエーテル、ジエチレングリコールモノエチルエーテル、ジエチレングリコールジメチルエーテル、ジエチレングリコールジエチルエーテル、ジエチレングリコールメチルエチルエーテル等のジエチレングリコールアルキルエーテル;プロピレングリコールモノメチルエーテル、プロピレングリコールモノエチルエーテル、プロピレングリコールモノ-n-プロピルエーテル、プロピレングリコールモノ-n-ブチルエーテル等のプロピレングリコールモノアルキルエーテル;ジプロピレングリコールモノメチルエーテル、ジプロピレングリコールモノエチルエーテル、ジプロピレングリコールジメチルエーテル、ジプロピレングリコールジエチルエーテル、ジプロピレングリコールメチルエチルエーテル等のジプロピレングリコールアルキルエーテル;プロピレングリコールモノメチルエーテルアセテート、プロピレングリコールモノエチルエーテルアセテート、プロピレングリコールモノ-n-プロピルエーテルアセテート、プロピレングリコールモノ-n-ブチルエーテルアセテート等のプロピレングリコールモノアルキルエーテルアセテート;プロピレングリコールモノメチルエーテルプロピオネート、プロピレングリコールモノエチルエーテルプロピオネート、プロピレングリコールモノ-n-プロピルエーテルプロピオネート、プロピレングリコールモノ-n-ブチルエーテルプロピオネート等のプロピレングリコールモノアルキルエーテルプロピオネート;トルエン、キシレン等の芳香族炭化水素;メチルエチルケトン、2-ペンタノン、3-ペンタノン、シクロヘキサノン、4-ヒドロキシ-4-メチル-2-ペンタノン等のケトン類;2-メトキシプロピオン酸メチル、2-メトキシプロピオン酸エチル、2-メトキシプロピオン酸n-プロピル、2-メトキシプロピオン酸n-ブチル、2-エトキシプロピオン酸メチル、2-エトキシプロピオン酸エチル、2-エトキシプロピオン酸n-プロピル、2-エトキシプロピオン酸n-ブチル、2-n-プロポキシプロピオン酸メチル、2-n-プロポキシプロピオン酸エチル、2-n-プロポキシプロピオン酸n-プロピル、2-n-プロポキシプロピオン酸n-ブチル、2-n-ブトキシプロピオン酸メチル、2-n-ブトキシプロピオン酸エチル、2-n-ブトキシプロピオン酸n-プロピル、2-n-ブトキシプロピオン酸n-ブチル、3-メトキシプロピオン酸メチル、3-メトキシプロピオン酸エチル、3-メトキシプロピオン酸n-プロピル、3-メトキシプロピオン酸n-ブチル、3-エトキシプロピオン酸メチル、3-エトキシプロピオン酸エチル、3-エトキシプロピオン酸n-プロピル、3-エトキシプロピオン酸n-ブチル、3-n-プロポキシプロピオン酸メチル、3-n-プロポキシプロピオン酸エチル、3-n-プロポキシプロピオン酸n-プロピル、3-n-プロポキシプロピオン酸n-ブチル、3-n-ブトキシプロピオン酸メチル、3-n-ブトキシプロピオン酸エチル、3-n-ブトキシプロピオン酸n-プロピル、3-n-ブトキシプロピオン酸n-ブチル等のアルコキシプロピオン酸アルキル類や、酢酸メチル、酢酸エチル、酢酸n-プロピル、酢酸n-ブチル、ヒドロキシ酢酸メチル、ヒドロキシ酢酸エチル、ヒドロキシ酢酸n-プロピル、ヒドロキシ酢酸n-ブチル、酢酸4メトキシブチル、酢酸3メトキシブチル、酢酸2メトキシブチル、酢酸3エトキシブチル、酢酸3プロキシブチル、乳酸メチル、乳酸エチル、乳酸n-プロピル、乳酸n-ブチル、2-ヒドロキシ-2-メチルプロピオン酸メチル、2-ヒドロキシ-2-メチルプロピオン酸エチル、3-ヒドロキシプロピオン酸メチル、3-ヒドロキシプロピオン酸エチル、3-ヒドロキシプロピオン酸n-プロピル、3-ヒドロキシプロピオン酸n-ブチル、2-ヒドロキシ-3-メチルブタン酸メチル、メトキシ酢酸メチル、メトキシ酢酸エチル、メトキシ酢酸n-プロピル、メトキシ酢酸n-ブチル、エトキシ酢酸メチル、エトキシ酢酸エチル、エトキシ酢酸n-プロピル、エトキシ酢酸n-ブチル、n-プロポキシ酢酸メチル、n-プロポキシ酢酸エチル、n-プロポキシ酢酸n-プロピル、n-プロポキシ酢酸n-ブチル、n-ブトキシ酢酸メチル、n-ブトキシ酢酸エチル、n-ブトキシ酢酸n-プロピル、n-ブトキシ酢酸n-ブチル等の他のエステル類等を挙げることができる。これらの溶媒のうち、ジエチレングリコールアルキルエーテル、プロピレングリコールモノアルキルエーテルアセテート、アルコキシプロピオン酸アルキル、酢酸エステル等が好ましい。前記溶媒は、単独でまたは2種以上を混合して使用することができる。また、前記ラジカル重合開始剤としては、特に限定されるものではなく、例えば、2,2-アゾビスイソブチロニトリル、2,2-アゾビス-2,4-ジメチルバレロニトリル、2,2-アゾビス-4-メトキシ-2,4-ジメチルバレロニトリル、4,4-アゾビス4―シアノバレリン酸、ジメチル-2,2-アゾビス2-メチルプロピオネート、2,2-アゾビス4-メトキシ-2,4-ジメチルバレロニトリル等のアゾ化合物;ベンゾイルペルオキシド、ラウロイルペルオキシド、t-ブチルペルオキシピバレート、1,1-ビスt-ブチルペルオキシシクロヘキサン等の有機過酸化物;過酸化水素等を挙げることができる。また、ラジカル重合開始剤として過酸化物を用いる場合には、それを還元剤とを併用して、レドックス型開始剤としてもよい。これらのラジカル重合開始剤は、単独でまたは2種以上を混合して使用することができる。本発明におけるアルカリ可溶性樹脂αのゲルパーミエーションクロマトグラフィーGPC、溶出溶媒:テトラヒドロフランで測定したポリスチレン換算重量平均分子量以下、Mwという。は、通常、3,000~300,000、好ましくは5,000~100,000である。また、本発明におけるアルカリ可溶性樹脂αのゲルパーミエーションクロマトグラフィーGPC、溶出溶媒:テトラヒドロフランで測定したポリスチレン換算数平均分子量以下、Mnという。は、通常、3,000~60,000、好ましくは5,000~25,000である。この場合、Mwが3,000未満であると、得られる被膜のアルカリ現像性、残膜率等が低下したり、またパターン形状、耐熱性等が損なわれたりするおそれがあり、一方300,000を超えると、解像度が低下したり、パターン形状が損なわれたりするおそれがある。本発明におけるBアルカリ可溶性樹脂は、アルカリ可溶性樹脂αに、不飽和イソシアナート化合物1を反応させることにより得られるものである。このようにして得られたアルカリ可溶性樹脂αは、重合溶液のままA重合体の製造に供してもよいし、また一旦溶液から分離してからA重合体の製造に供してもよい。不飽和イソシアナート化合物1は、下記式1で表される化合物である。式中、R1、R2およびR3は、水素原子または下記式IもしくはIIで表される構造の基を示し、R1、R2およびR3は同時に水素原子であることはない。a、b、cおよびdはそれぞれ独立に0~12の整数である。不飽和イソシアナート化合物1の例としては、例えば、1,1-ビスアクリロイルオキシメチルエチルイソシアネート、1,1-ビスアクリロイルオキシエチルエチルイソシアネート、1,1-ビスアクリロイルオキシプロピルエチルイソシアネート等のアクリル誘導体類;1,1-ビスメタクリロイルオキシメチルエチルイソシアネート、1,1-ビスメタクリロイルオキシエチルエチルイソシアネート、1,1-ビスメタクリロイルオキシプロピルエチルイソシアネート等のメタクリル誘導体類;を挙げることができる。これらの不飽和イソシアナート化合物1のうち、アルカリ可溶性樹脂αとの反応性の点から、1,1-ビスアクリロイルオキシメチルエチルイソシアネート、1,1-ビスメタクリロイルオキシメチルエチルイソシアネート等が好ましい。上記1,1-ビスアクリロイルオキシメチルエチルイソシアネートの市販品としては、商品名で、カレンズBEI昭和電工株製を挙げることができる。アルカリ可溶性樹脂αと不飽和イソシアネート化合物1との反応において、不飽和イソシアナート化合物1は、単独でまたは2種以上を混合して使用することができる。本発明において、アルカリ可溶性樹脂αと不飽和イソシアナート化合物1との反応は、例えば、ジラウリン酸ジ-n-ブチルすずIV等の触媒やp-メトキシフェノール等の重合禁止剤を含むアルカリ可溶性樹脂α溶液に、室温または加温下で、攪拌しつつ、不飽和イソシアナート化合物1を滴下することによって実施することができる。A重合体を製造する際の不飽和イソシアナート化合物1の使用量は、アルカリ可溶性樹脂αを合成する際に使用したa2水酸基含有不飽和化合物の量に対して、好ましくは0.1~90重量、さらに好ましくは10~80重量、特に好ましくは25~75重量である。この場合、不飽和イソシアナート化合物1の使用量が0.1重量未満では、感度ならびに弾性特性向上への効果が小さく、一方90重量を超えると、未反応の不飽和イソシアナート化合物1が残存し、得られる重合体溶液や感放射線性樹脂組成物の保存安定性が低下する傾向がある。A重合体は、カルボキシル基および/またはカルボン酸無水物基、および重合性不飽和結合を有しており、アルカリ現像液に対して適度の溶解性を有するとともに、特別な硬化剤を併用しなくとも加熱により容易に硬化することができるものであり、Bアルカリ可溶性樹脂を含有する感放射線性樹脂組成物は、現像時に未溶解物が残存したり、パターンエッジにスカムを生じたりすることがなく、かつ低露光量でもパターンエッジの欠けおよびアンダーカットを生じることがない画素およびブラックマトリックスを与える。A重合体は、下記式2で表される構造を有するものであることがこのましい。ここで、R3は、炭素数1~12のアルキル基または炭素数6~12のアリール基である。上記式2で表される構造を有するA重合体は、アルカリ可溶性樹脂αを合成する際に、a3他の不飽和化合物の少なくとも一部にN-フェニルマレイミド、N-シクロヘキシルマレイミド等を使用することにより得ることができる。B着色剤本発明における着色剤は、色調が特に限定されるものではなく、得られるカラーフィルタの用途に応じて適宜選定され、顔料、染料あるいは天然色素の何れでもよい。カラーフィルタには高精細な発色と耐熱性が求められることから、本発明における着色剤としては、発色性が高く、かつ耐熱性の高い着色剤、特に耐熱分解性の高い着色剤が好ましく、通常、顔料が用いられ、特に好ましくは、有機顔料、カーボンブラックが用いられる。前記有機顔料としては、例えば、カラーインデックスCI;TheSocietyofDyersandColourists社発行においてピグメントPigmentに分類されている化合物、具体的には、下記のようなカラーインデックスCI番号が付されているものを挙げることができる。CIピグメントイエロー1、CIピグメントイエロー3、CIピグメントイエロー12、CIピグメントイエロー13、CIピグメントイエロー14、CIピグメントイエロー15、CIピグメントイエロー16、CIピグメントイエロー17、CIピグメントイエロー20、CIピグメントイエロー24、CIピグメントイエロー31、CIピグメントイエロー55、CIピグメントイエロー60、CIピグメントイエロー61、CIピグメントイエロー65、CIピグメントイエロー71、CIピグメントイエロー73、CIピグメントイエロー74、CIピグメントイエロー81、CIピグメントイエロー83、CIピグメントイエロー93、CIピグメントイエロー95、CIピグメントイエロー97、CIピグメントイエロー98、CIピグメントイエロー100、CIピグメントイエロー101、CIピグメントイエロー104、CIピグメントイエロー106、CIピグメントイエロー108、CIピグメントイエロー109、CIピグメントイエロー110、CIピグメントイエロー113、CIピグメントイエロー114、CIピグメントイエロー116、CIピグメントイエロー117、CIピグメントイエロー119、CIピグメントイエロー120、CIピグメントイエロー126、CIピグメントイエロー127、CIピグメントイエロー128、CIピグメントイエロー129、CIピグメントイエロー138、CIピグメントイエロー139、CIピグメントイエロー150、CIピグメントイエロー151、CIピグメントイエロー152、CIピグメントイエロー153、CIピグメントイエロー154、CIピグメントイエロー155、CIピグメントイエロー156、CIピグメントイエロー166、CIピグメントイエロー168、CIピグメントイエロー175、CIピグメントイエロー180、CIピグメントイエロー185;CIピグメントオレンジ1、CIピグメントオレンジ5、CIピグメントオレンジ13、CIピグメントオレンジ14、CIピグメントオレンジ16、CIピグメントオレンジ17、CIピグメントオレンジ24、CIピグメントオレンジ34、CIピグメントオレンジ36、CIピグメントオレンジ38、CIピグメントオレンジ40、CIピグメントオレンジ43、CIピグメントオレンジ46、CIピグメントオレンジ49、CIピグメントオレンジ51、CIピグメントオレンジ61、CIピグメントオレンジ63、CIピグメントオレンジ64、CIピグメントオレンジ71、CIピグメントオレンジ73;CIピグメントバイオレット1、CIピグメントバイオレット19、CIピグメントバイオレット23、CIピグメントバイオレット29、CIピグメントバイオレット32、CIピグメントバイオレット36、CIピグメントバイオレット38;CIピグメントレッド1、CIピグメントレッド2、CIピグメントレッド3、CIピグメントレッド4、CIピグメントレッド5、CIピグメントレッド6、CIピグメントレッド7、CIピグメントレッド8、CIピグメントレッド9、CIピグメントレッド10、CIピグメントレッド11、CIピグメントレッド12、CIピグメントレッド14、CIピグメントレッド15、CIピグメントレッド16、CIピグメントレッド17、CIピグメントレッド18、CIピグメントレッド19、CIピグメントレッド21、CIピグメントレッド22、CIピグメントレッド23、CIピグメントレッド30、CIピグメントレッド31、CIピグメントレッド32、CIピグメントレッド37、CIピグメントレッド38、CIピグメントレッド40、CIピグメントレッド41、CIピグメントレッド42、CIピグメントレッド48:1、CIピグメントレッド48:2、CIピグメントレッド48:3、CIピグメントレッド48:4、CIピグメントレッド49:1、CIピグメントレッド49:2、CIピグメントレッド50:1、CIピグメントレッド52:1、CIピグメントレッド53:1、CIピグメントレッド57、CIピグメントレッド57:1、CIピグメントレッド57:2、CIピグメントレッド58:2、CIピグメントレッド58:4、CIピグメントレッド60:1、CIピグメントレッド63:1、CIピグメントレッド63:2、CIピグメントレッド64:1、CIピグメントレッド81:1、CIピグメントレッド83、CIピグメントレッド88、CIピグメントレッド90:1、CIピグメントレッド97、CIピグメントレッド101、CIピグメントレッド102、CIピグメントレッド104、CIピグメントレッド105、CIピグメントレッド106、CIピグメントレッド108、CIピグメントレッド112、CIピグメントレッド113、CIピグメントレッド114、CIピグメントレッド122、CIピグメントレッド123、CIピグメントレッド144、CIピグメントレッド146、CIピグメントレッド149、CIピグメントレッド150、CIピグメントレッド151、CIピグメントレッド166、CIピグメントレッド168、CIピグメントレッド170、CIピグメントレッド171、CIピグメントレッド172、CIピグメントレッド174、CIピグメントレッド175、CIピグメントレッド176、CIピグメントレッド177、CIピグメントレッド178、CIピグメントレッド179、CIピグメントレッド180、CIピグメントレッド185、CIピグメントレッド187、CIピグメントレッド188、CIピグメントレッド190、CIピグメントレッド193、CIピグメントレッド194、CIピグメントレッド202、CIピグメントレッド206、CIピグメントレッド207、CIピグメントレッド208、CIピグメントレッド209、CIピグメントレッド215、CIピグメントレッド216、CIピグメントレッド220、CIピグメントレッド224、CIピグメントレッド226、CIピグメントレッド242、CIピグメントレッド243、CIピグメントレッド245、CIピグメントレッド254、CIピグメントレッド255、CIピグメントレッド264、CIピグメントレッド265;CIピグメントブルー15、CIピグメントブルー15:3、CIピグメントブルー15:4、CIピグメントブルー15:6、CIピグメントブルー60;CIピグメントグリーン7、CIピグメントグリーン36;CIピグメントブラウン23、CIピグメントブラウン25;CIピグメントブラック1、CIピグメントブラック7。これらの有機顔料は、例えば、硫酸再結晶法、溶剤洗浄法や、これらの組み合わせ等により精製して使用することができる。また、無機顔料としては、例えば、酸化チタン、硫酸バリウム、炭酸カルシウム、亜鉛華、硫酸鉛、黄色鉛、亜鉛黄、べんがら赤色酸化鉄、カドミウム赤、群青、紺青、酸化クロム緑、コバルト緑、アンバー、チタンブラック、合成鉄黒、カーボンブラック等を挙げることができる。本発明において、前記有機顔料および無機顔料は、それぞれ単独でまたは2種以上を混合して使用することができ、また有機顔料と無機顔料とを併用することができるが、画素を形成する際には、好ましくは1種以上の有機顔料が使用され、またブラックマトリックスを形成する際には、好ましくは2種以上の有機顔料および/またはカーボンブラックが使用される。本発明においては、前記各顔料は、所望により、その粒子表面をポリマーで改質して使用することができる。顔料の粒子表面を改質するポリマーとしては、例えば、特開平8-259876号公報に記載されたポリマーや、市販の各種の顔料分散用のポリマーまたはオリゴマー等を挙げることができる。また、本発明において、着色剤は、所望により、分散剤と共に使用することができる。前記分散剤としては、例えば、カチオン系、アニオン系、ノニオン系、両性、シリコーン系、フッ素系等の界面活性剤を挙げることができる。前記界面活性剤としては、例えば、ポリオキシエチレンラウリルエーテル、ポリオキシエチレンステアリルエーテル、ポリオキシエチレンオレイルエーテル等のポリオキシエチレンアルキルエーテル類;ポリオキシエチレンn-オクチルフェニルエーテル、ポリオキシエチレンn-ノニルフェニルエーテル等のポリオキシエチレンアルキルフェニルエーテル類;ポリエチレングリコールジラウレート、ポリエチレングリコールジステアレート等のポリエチレングリコールジエステル類;ソルビタン脂肪酸エステル類;脂肪酸変性ポリエステル類;3級アミン変性ポリウレタン類;ポリエチレンイミン類等のほか、以下商品名で、KP信越化学工業株製、ポリフロー共栄社化学株製、エフトップトーケムプロダクツ社製、メガファック大日本インキ化学工業株製、フロラード住友スリーエム株製、アサヒガード、サーフロン以上、旭硝子株製、Disperbykビックケミージャパン株製、ソルスパースセネカ株製等を挙げることができる。これらの界面活性剤は、単独でまたは2種以上を混合して使用することができる。界面活性剤の使用量は、着色剤100重量部に対して、通常、50重量部以下、好ましくは0~30重量部である。C多官能性単量体本発明における多官能性単量体は、2個以上の重合性不飽和結合を有する単量体からなる。多官能性単量体としては、例えば、エチレングリコール、プロピレングリコール等のアルキレングリコールのジメタアクリレート類;ポリエチレングリコール、ポリプロピレングリコール等のポリアルキレングリコールのジメタアクリレート類;グリセリン、トリメチロールプロパン、ペンタエリスリトール、ジペンタエリスリトール等の3価以上の多価アルコールのポリメタアクリレート類や、それらのジカルボン酸変性物;ポリエステル、エポキシ樹脂、ウレタン樹脂、アルキド樹脂、シリコーン樹脂、スピラン樹脂等のオリゴメタアクリレート類;両末端ヒドロキシポリ-1,3-ブタジエン、両末端ヒドロキシポリイソプレン、両末端ヒドロキシポリカプロラクトン等の両末端ヒドロキシル化重合体のジメタアクリレート類や、トリス2-メタアクリロイロキシエチルフォスフェート等を挙げることができる。これらの多官能性単量体のうち、3価以上の多価アルコールのポリメタアクリレート類やそれらのジカルボン酸変性物、具体的には、トリメチロールプロパントリアクリレート、トリメチロールプロパントリメタクリレート、ペンタエリスリトールトリアクリレート、ペンタエリスリトールトリメタクリレート、ペンタエリスリトールテトラアクリレート、ペンタエリスリトールテトラメタクリレート、ジペンタエリスリトールペンタアクリレート、ジペンタエリスリトールペンタメタクリレート、ジペンタエリスリトールヘキサアクリレート、ジペンタエリスリトールヘキサメタクリレート、下記式3で表される化合物、下記式4で表される化合物等が好ましく、特に、トリメチロールプロパントリアクリレート、ペンタエリスリトールトリアクリレートおよびジペンタエリスリトールヘキサアクリレートが、着色層の強度が高く、着色層の表面平滑性に優れ、かつ未露光部の基板上および遮光層上に地汚れ、膜残り等を発生し難い点で好ましい。前記多官能性単量体は、単独でまたは2種以上を混合して使用することができる。本発明における多官能性単量体の使用量は、Bアルカリ可溶性樹脂100重量部に対して、通常、5~500重量部、好ましくは20~300重量部である。この場合、多官能性単量体の使用量が5重量部未満では、着色層の強度や表面平滑性が低下する傾向があり、一方500重量部を超えると、例えば、アルカリ現像性が低下したり、未露光部の基板上あるいは遮光層上に地汚れ、膜残り等が発生しやすくなる傾向がある。また、本発明においては、多官能性単量体の一部を、重合性不飽和結合を1個有する単官能性単量体に置き換えることもできる。前記単官能性単量体としては、例えば、Bアルカリ可溶性樹脂について例示した前記カルボキシル基含有不飽和単量体や共重合性不飽和単量体と同様の化合物や、N-メタアクリロイルモルフォリン、N-ビニルピロリドン、N-ビニル-ε-カプロラクタムのほか、市販品として、M-5600商品名、東亞合成株製等を挙げることができる。これらの単官能性単量体は、単独でまたは2種以上を混合して使用することができる。単官能性単量体の使用割合は、多官能性単量体と単官能性単量体との合計に対して、通常、90重量以下、好ましくは50重量以下である。この場合、単官能性単量体の使用割合が90重量を超えると、得られる着色層の強度や表面平滑性が不十分となるおそれがある。本発明における多官能性単量体と単官能性単量体との合計使用量は、Bアルカリ可溶性樹脂100重量部に対して、通常、5~500重量部、好ましくは20~300重量部である。この場合、前記合計使用量が5重量部未満では、着色層の強度や表面平滑性が低下する傾向があり、一方500重量部を超えると、例えば、アルカリ現像性が低下したり、未露光部の基板上あるいは遮光層上に地汚れ、膜残り等が発生しやすくなる傾向がある。D光ラジカル発生剤本発明における光重合開始剤は、可視光線、紫外線、遠紫外線、電子線、X線等の放射線の照射以下、露光という。により、前記C多官能性単量体および場合により使用される単官能性単量体の重合を開始しうる活性種を発生することができる化合物である。このような光重合開始剤としては、例えばビイミダゾール系化合物、ベンゾイン系化合物、アセトフェノン系化合物、ベンゾフェノン系化合物、α-ジケトン系化合物、多核キノン系化合物、キサントン系化合物、ホスフィン系化合物、トリアジン系化合物等を挙げることができる。本発明において、光重合開始剤は、単独でまたは2種以上を混合して使用することができるが、本発明における光重合開始剤としては、アセトフェノン系化合物、ビイミダゾール系化合物、トリアジン系化合物およびO-アシルオキシム系化合物の群から選ばれる少なくとも1種が好ましい。前記ビイミダゾール系化合物としては、例えば、2,2-ビス2-クロロフェニル-4,4,5,5-テトラキス4-エトキシカルボニルフェニル-1,2-ビイミダゾール、2,2-ビス2-ブロモフェニル-4,4,5,5-テトラキス4-エトキシカルボニルフェニル-1,2-ビイミダゾール、2,2-ビス2-クロロフェニル-4,4,5,5-テトラフェニル-1,2-ビイミダゾール、2,2-ビス2,4-ジクロロフェニル-4,4,5,5-テトラフェニル-1,2-ビイミダゾール、2,2-ビス2,4,6-トリクロロフェニル-4,4,5,5-テトラフェニル-1,2-ビイミダゾール、2,2-ビス2-ブロモフェニル-4,4,5,5-テトラフェニル-1,2-ビイミダゾール、2,2-ビス2,4-ジブロモフェニル-4,4,5,5-テトラフェニル-1,2-ビイミダゾール、2,2-ビス2,4,6-トリブロモフェニル-4,4,5,5-テトラフェニル-1,2-ビイミダゾール等を挙げることができる。これらのビイミダゾール系化合物のうち、2,2-ビス2-クロロフェニル-4,4,5,5-テトラフェニル-1,2-ビイミダゾール、2,2-ビス2,4-ジクロロフェニル-4,4,5,5-テトラフェニル-1,2-ビイミダゾールおよび2,2-ビス2,4,6-トリクロロフェニル-4,4,5,5-テトラフェニル-1,2-ビイミダゾールが好ましく、特に2,2-ビス2-クロロフェニル-4,4,5,5-テトラフェニル-1,2-ビイミダゾールが好ましい。前記ビイミダゾール系化合物は、溶剤に対する溶解性に優れ、未溶解物、析出物等の異物を生じることがなく、しかも感度が高く、少ないエネルギー量の露光により硬化反応を十分進行させるとともに、コントラストが高く、未露光部で硬化反応が生じることがないため、露光後の塗膜は、現像液に対して不溶性の硬化部分と、現像液に対して高い溶解性を有する未硬化部分とに明確に区分され、これにより、アンダーカットのない画素パターンおよびブラックマトリックスパターンが所定の配列に従って配置された高精細なパターンアレイを形成することができる。-水素供与体-また、本発明においては、光ラジカル発生剤としてビイミダゾール系化合物を使用する場合、下記する水素供与体を併用することが、感度をさらに改良することができる点で好ましい。ここでいう水素供与体とは、露光によりビイミダゾール系化合物から発生したラジカルに対して、水素原子を供与することができる化合物を意味する。このような水素供与体としては、下記で定義するメルカプタン系化合物、下記で定義するアミン系化合物等が好ましい。前記メルカプタン系化合物は、ベンゼン環あるいは複素環を母核とし、該母核に直接結合したメルカプト基を1個以上、好ましくは1~3個、さらに好ましくは1~2個有する化合物以下メルカプタン系水素供与体という。からなる。また、前記アミン系化合物は、ベンゼン環あるいは複素環を母核とし、該母核に直接結合したアミノ基を1個以上、好ましくは1~3個、さらに好ましくは1~2個有する化合物以下アミン系水素供与体という。からなる。なお、これらの水素供与体は、メルカプト基とアミノ基とを同時に有することもできる。以下、水素供与体について、より具体的に説明する。メルカプタン系水素供与体は、ベンゼン環あるいは複素環をそれぞれ1個以上有することができ、またベンゼン環と複素環との両者を有することができ、これらの環を2個以上有する場合、縮合環を形成しても形成しなくてもよい。また、メルカプタン系水素供与体は、メルカプト基を2個以上有する場合、少なくとも1個の遊離メルカプト基が残存する限りでは、残りのメルカプト基の1個以上がアルキル、アラルキルまたはアリール基で置換されていてもよく、さらには少なくとも1個の遊離メルカプト基が残存する限りでは、2個の硫黄原子がアルキレン基等の2価の有機基を介在して結合した構造単位、あるいは2個の硫黄原子がジスルフィドの形で結合した構造単位を有することができる。さらに、メルカプタン系水素供与体は、メルカプト基以外の箇所で、カルボキシル基、置換もしくは非置換のアルコキシカルボニル基、置換もしくは非置換のフェノキシカルボニル基、ニトリル基等によって置換されていてもよい。このようなメルカプタン系水素供与体の具体例としては、2-メルカプトベンゾチアゾール、2-メルカプトベンゾオキサゾール、2-メルカプトベンゾイミダゾール、2,5-ジメルカプト-1,3,4-チアジアゾール、2-メルカプト-2,5-ジメチルアミノピリジン等が挙げることができる。これらのメルカプタン系水素供与体のうち、2-メルカプトベンゾチアゾール、2-メルカプトベンゾオキサゾールが好ましく、特に、2-メルカプトベンゾチアゾールが好ましい。次に、アミン系水素供与体は、ベンゼン環あるいは複素環をそれぞれ1個以上有することができ、またベンゼン環と複素環との両者を有することができ、これらの環を2個以上有する場合、縮合環を形成しても形成しなくてもよい。また、アミン系水素供与体は、アミノ基の1個以上がアルキル基または置換アルキル基で置換されてもよく、またアミノ基以外の箇所で、カルボキシル基、置換もしくは非置換のアルコキシカルボニル基、置換もしくは非置換のフェノキシカルボニル基、ニトリル基等によって置換されていてもよい。このようなアミン系水素供与体の具体例としては、4,4-ビスジメチルアミノベンゾフェノン、4,4-ビスジエチルアミノベンゾフェノン、4-ジエチルアミノアセトフェノン、4-ジメチルアミノプロピオフェノン、4-ジメチルアミノ安息香酸エチル、4-ジメチルアミノ安息香酸i-アミル、4-ジメチルアミノ安息香酸、4-ジメチルアミノベンゾニトリル等が挙げることができる。これらのアミン系水素供与体のうち、4,4-ビスジメチルアミノベンゾフェノン、4,4-ビスジエチルアミノベンゾフェノンが好ましく、特に、4,4-ビスジエチルアミノベンゾフェノンが好ましい。なお、4,4-ビスジメチルアミノベンゾフェノンや4,4-ビスジエチルアミノベンゾフェノンは、ビイミダゾール系化合物が存在しない場合でも、それ単独で光ラジカル開始剤として作用しうるものである。本発明において、水素供与体は、単独でまたは2種以上を混合して使用することができるが、1種以上のメルカプタン系水素供与体と1種以上のアミン系水素供与体とを組み合わせて使用することが、形成された着色層が現像時に基板から脱落し難く、また着色層の強度および感度も高い点で好ましい。メルカプタン系水素供与体とアミン系水素供与体との好ましい組み合わせの具体例としては、2-メルカプトベンゾチアゾール/4,4-ビスジメチルアミノベンゾフェノン、2-メルカプトベンゾチアゾール/4,4-ビスジエチルアミノベンゾフェノン、2-メルカプトベンゾオキサゾール/4,4-ビスジメチルアミノベンゾフェノン、2-メルカプトベンゾオキサゾール/4,4-ビスジエチルアミノベンゾフェノン等を挙げることができ、さらに好ましい組み合わせは、2-メルカプトベンゾチアゾール/4,4-ビスジエチルアミノベンゾフェノン、2-メルカプトベンゾオキサゾール/4,4-ビスジエチルアミノベンゾフェノンであり、特に好ましい組み合わせは、2-メルカプトベンゾチアゾール/4,4-ビスジエチルアミノベンゾフェノンである。メルカプタン系水素供与体とアミン系水素供与体との組み合わせにおけるメルカプタン系水素供与体とアミン系水素供与体との重量比は、通常、1:1~1:4、好ましくは1:1~1:3である。前記ベンゾイン系化合物としては、例えば、ベンゾイン、ベンゾインメチルエーテル、ベンゾインエチルエーテル、ベンゾインイソプロピルエーテル、ベンゾインイソブチルエーテル、2-ベンゾイル安息香酸メチル等を挙げることができる。また、前記アセトフェノン系化合物としては、例えば、2,2-ジメトキシアセトフェノン、2,2-ジエトキシアセトフェノン、2,2-ジメトキシ-2-フェニルアセトフェノン、2-ヒドロキシ-2-メチル-1-フェニルプロパン-1-オン、1-4-i-プロピルフェニル-2-ヒドロキシ-2-メチルプロパン-1-オン、2-メチル-4-メチルチオフェニル-2-モルフォリノ-1-プロパン-1-オン、4-2-ヒドロキシエトキシフェニル-2-ヒドロキシ-2-プロピルケトン、2-ベンジル-2-ジメチルアミノ-1-4-モルフォリノフェニルブタン-1-オン、1-ヒドロキシシクロヘキシルフェニルケトン、2,2-ジメトキシ-1,2-ジフェニルエタン-1-オン等を挙げることができる。前記ベンゾフェノン系化合物としては、例えば、4,4-ビスジメチルアミノベンゾフェノン、4,4-ビスジエチルアミノベンゾフェノン等を挙げることができる。前記α-ジケトン系化合物としては、例えば、ジアセチル、ジベンゾイル、メチルベンゾイルホルメート等を挙げることができる。前記多核キノン系化合物としては、例えば、アントラキノン、2-エチルアントラキノン、2-t-ブチルアントラキノン、1,4-ナフトキノン等を挙げることができる。前記キサントン系化合物としては、例えば、キサントン、チオキサントン、2-クロロチオキサントン等を挙げることができる。前記ホスフィン系化合物としては、例えば、ビス2,4,6-トリメチルベンゾイルフェニルホスフィンオキサイド、2,4,6-トリメチルベンゾイルジフェニルホスフィンオキサイド等を挙げることができる。前記トリアジン系化合物としては、例えば、2,4,6-トリストリクロロメチル-s-トリアジン、2-メチル-4,6-ビストリクロロメチル-s-トリアジン、2-2-フラン-2-イルエテニル-4,6-ビストリクロロメチル-s-トリアジン、2-2-5-メチルフラン-2-イルエテニル-4,6-ビストリクロロメチル-s-トリアジン、2-2-4-ジエチルアミノ-2-メチルフェニルエテニル-4,6-ビストリクロロメチル-s-トリアジン、2-2-3,4-ジメトキシフェニルエテニル-4,6-ビストリクロロメチル-s-トリアジン、2-4-メトキシフェニル-4,6-ビストリクロロメチル-s-トリアジン、2-4-エトキシスチリル-4,6-ビストリクロロメチル-s-トリアジン、2-4-n-ブトキシフェニル-4,6-ビストリクロロメチル-s-トリアジン、下記式5で表される化合物、下記式6で表される化合物等のハロメチル基を有する化合物等を挙げることができる。また、前記O-アシルオキシム系化合物としては、例えば下記式7、8で表される化合物等が挙げられる。上記式7、8において、R1は、炭素数1~20のアルキル基、炭素数3~8のシクロアルキル基、フェニル基から選ばれた基。R2、R3は、各々、水素原子、炭素数1~20のアルキル基、炭素数3~8のシクロアルキル基、フェニル基但し、炭素数1~6のアルキル基、炭素数1~6のアルコキシ基、フェニル基、およびハロゲン原子で少なくとも1個以上で置換されてもよい。、炭素数7~20のアリサイクリック基前記シクロアルキル基をのぞくから選ばれた基である。R4は、水素、炭素数4~20の含酸素複素環基、炭素数4~20の含窒素複素環基、炭素数4~20の含硫黄複素環基から選ばれた基である。R5は、水素、炭素数1~12のアルキル基、炭素数1~12のアルコキシル基から選ばれた基である。nは1~5の整数、mは0~5の整数で、nm≦5であり、lは0~6の整数である。式8または9においてR1の炭素数1~20の直鎖状、分岐状もしくは環状のアルキル基、フェニル基としては、例えば、メチル基、エチル基、n-プロピル基、i-プロピル基、n-ブチル基、sec-ブチル基、t-ブチル基、n-ペンチル基、n-ヘキシル基、n-ヘプチル基、n-オクチ基、n-ノニル基、n-デシル基、n-ウンデシル基、n-ドデシル基、シクロペンチル基、シクロヘキシル基等を挙げることができる。また、R2、R3の炭素数1~20の直鎖状、分岐状もしくは環状のアルキル基、フェニル基としては、例えば、メチル基、エチル基、n-プロピル基、i-プロピル基、n-ブチル基、sec-ブチル基、t-ブチル基、n-ペンチル基、n-ヘキシル基、n-ヘプチル基、n-オクチ基、n-ノニル基、n-デシル基、n-ウンデシル基、n-ドデシル基、シクロペンチル基、シクロヘキシル基等を挙げることができる。R2、R3のフェニル基に対する置換基は、水素、ならびに炭素数1~6の直鎖状、分岐状、環状のアルキル基としては、メチル基、エチル基、n-プロピル基、i-プロピル基、n-ブチル基、sec-ブチル基、t-ブチル基、n-ペンチル基、n-ヘキシル基、シクロペンチル基、シクロヘキシル基等を挙げることができる。また、炭素数1~6の直鎖状、分岐状、環状のアルコキシ基としては、メトキシ基、エトキシ基、nプロポキシ基、iプロポキシ基、nブトキシ基、tブトキシ基等を挙げることができる。ハロゲン原子としては、例えば、フッ素原子、塩素原子等を挙げることができる。炭素数7~20のアリサイクリック基前記シクロアルキル基をのぞくとしては、たとえば、ビシクロアルキル基、トリシクロアルキル基、スピロアルキル基、terシクロアルキル基、テルペン骨格含有基、アダマンチル骨格含有基などがあげられる。R4として水素、炭素数4~20の含窒素複素環基、炭素数4~20の含酸素複素環基、炭素数4~20の含硫黄複素環基としては、たとえば、チオラニル基、アゼピニル基、ジヒドロアゼピニル基、ジオキソラニル基、トリアジニル基、オキサチアニル基、チアゾーリル基、オキサジアジニル基、ジオキサインダニイル基、ジヒアナフタレニル基、フラニル基、チオフェニル基、ピロリル基、オキサゾリル基、イソオキサゾリル基、チアゾリル基、イソチアゾリル基、ピラゾリル基、フラザニル基、ピラニル基、ピリジニル基、ピリダジニル基、ピリミジル基、ピラジニル基、ピロリニル基、モルホニル基、ピペラジニル基、キヌクリジニル基、インドーリル基、イソインドーリル基、ベンゾフラニル基、ベンゾチオフェニル基、インドリジニル基、クロメニル基、キノリニル基、イソキノリニル基、プリニル基、キナゾリニル基、シンノリニル基、フタラジニル基、プテリジニル基、カルバゾーリル基、アクリジニル基、フェナントリジニル基、チオキサンテニル基、フェナジニル基、フェノチアジニル基、フェノキサチイニル基、フェノキサジニル基、チアントレニル基、テトラヒドロフラニル基、テトラヒドロピラニル基などがあげられる。これらのうち、特にテトラヒドロフラニル基、テトラヒドロピラニル基等が好ましい。R5として、水素、炭素数1~12の直鎖状、分岐状もしくは環状のアルキル基としては、例えば、メチル基、エチル基、n-プロピル基、i-プロピル基、n-ブチル基、sec-ブチル基、t-ブチル基、n-ペンチル基、n-ヘキシル基、n-ヘプチル基、n-オクチ基、n-ノニル基、n-デシル基、n-ウンデシル基、n-ドデシル基、シクロペンチル基、シクロヘキシル基等を挙げることができる。また、炭素数1~12の直鎖状、分岐状もしくは環状のアルコキシ基としては、メトキシ基、エトキシ基、nプロポキシ基、iプロポキシ基、nブトキシ基、tブトキシ、nペンチルオキシ基等を挙げることができる。これらのうち特に、メチル基、エチル基、n-プロピル基、i-プロピル基、n-ブチル基、メトキシ基、エトキシ基が好ましい。nは1であることが好ましい。mは0、1,2のいずれかであることが好ましく、1であることが特に好ましい、また、lは0、1,2のいずれかであることが好ましく、1であることが特に好ましい。このようなO-アシルオキシム系化合物の具体例としては、1-9-エチル-6-ベンゾイル-9.H.-カルバゾール-3-イル-ノナン-1,2-ノナン-2-オキシム-O-ベンゾエート、1-9-エチル-6-ベンゾイル-9.H.-カルバゾール-3-イル-ノナン-1,2-ノナン-2-オキシム-O-アセテート、1-9-エチル-6-ベンゾイル-9.H.-カルバゾール-3-イル-ペンタン-1,2-ペンタン-2-オキシム-O-アセテート、1-9-エチル-6-ベンゾイル-9.H.-カルバゾール-3-イル-オクタン-1-オンオキシム-O-アセテート、1-9-エチル-6-2-メチルベンゾイル-9.H.-カルバゾール-3-イル-エタン-1-オンオキシム-O-ベンゾエート、1-9-エチル-6-2-メチルベンゾイル-9.H.-カルバゾール-3-イル-エタン-1-オンオキシム-O-アセテートエタノン,1-[9-エチル-6-2-メチル4テトラヒドロフラニルメトキシベンゾイル-9.H.-カルバゾール-3-イル]-,1-O-アセチルオキシムエタノン,1-[9-エチル-6-2-メチル4テトラヒドロピラニルメトキシベンゾイル-9.H.-カルバゾール-3-イル]-,1-O-アセチルオキシムエタノン,1-[9-エチル-6-2-メチル5テトラヒドロフラニルメトキシベンゾイル-9.H.-カルバゾール-3-イル]-,1-O-アセチルオキシムエタノン,1-[9-エチル-6-2-メチル5テトラヒドロピラニルメトキシベンゾイル-9.H.-カルバゾール-3-イル]-,1-O-アセチルオキシム等を挙げることができる。上記光ラジカル発生剤は、単独でまたは2種以上を混合して使用することができる。本発明における光ラジカル発生剤の合計使用量は、C多官能性単量体と場合により使用される単官能性単量体との合計100重量部に対して、通常、0.01~200重量部、好ましくは1~120重量部、特に好ましくは1~100重量部である。この場合、光ラジカル発生剤の合計使用量が0.01重量部未満では、露光による硬化が不十分となり、画素パターンあるいはブラックマトリックスパターンが所定の配列に従って配置されたパターンアレイを得ることが困難となるおそれがあり、一方200重量部を超えると、形成された着色層が現像時に基板から脱落しやすくなり、また未露光部の基板上あるいは遮光層上に地汚れ、膜残り等を生じやすくなる。さらに、本発明においては、前記光ラジカル発生剤と共に、必要に応じて、増感剤、硬化促進剤あるいは高分子光架橋増感剤の1種以上を併用することもできる。-添加剤-本発明のカラーフィルタ用感放射線性組成物は、上記AないしDの各成分を必須成分とするが、必要に応じて、他の添加剤を含有することもできる。前記添加剤としては、感放射線性組成物のアルカリ現像液に対する溶解特性をより改善し、かつ現像後の未溶解物の残存をより抑制する作用等を示す、有機酸または有機アミノ化合物但し、前記水素供与体を除く。等を挙げることができる。前記有機酸としては、分子中に1個以上のカルボキシル基を有する、脂肪族カルボン酸あるいはフェニル基含有カルボン酸が好ましい。前記脂肪族カルボン酸としては、例えば、ぎ酸、酢酸、プロピオン酸、酪酸、吉草酸、ピバル酸、カプロン酸、ジエチル酢酸、エナント酸、カプリル酸等のモノカルボン酸類;しゅう酸、マロン酸、こはく酸、グルタル酸、アジピン酸、ピメリン酸、スベリン酸、アゼライン酸、セバシン酸、ブラシル酸、メチルマロン酸、エチルマロン酸、ジメチルマロン酸、メチルこはく酸、テトラメチルこはく酸、シクロヘキサンジカルボン酸、イタコン酸、シトラコン酸、マレイン酸、フマル酸、メサコン酸等のジカルボン酸類;トリカルバリル酸、アコニット酸、カンホロン酸等のトリカルボン酸類等を挙げることができる。また、前記フェニル基含有カルボン酸としては、例えば、カルボキシル基が直接フェニル基に結合した化合物、カルボキシル基が炭素鎖を介してフェニル基に結合したカルボン酸等を挙げることができる。フェニル基含有カルボン酸としては、例えば、安息香酸、トルイル酸、クミン酸、ヘメリト酸、メシチレン酸等の芳香族モノカルボン酸類;フタル酸、イソフタル酸、テレフタル酸等の芳香族ジカルボン酸類;トリメリット酸、トリメシン酸、メロファン酸、ピロメリット酸等の3価以上の芳香族ポリカルボン酸類や、フェニル酢酸、ヒドロアトロパ酸、ヒドロけい皮酸、マンデル酸、フェニルこはく酸、アトロパ酸、けい皮酸、シンナミリデン酸、クマル酸、ウンベル酸等を挙げることができる。これらの有機酸のうち、アルカリ溶解性、後述する溶媒に対する溶解性、未露光部の基板上あるいは遮光層上における地汚れや膜残りの防止等の観点から、脂肪族カルボン酸としては、脂肪族ジカルボン酸類が好ましく、特に、マロン酸、アジピン酸、イタコン酸、シトラコン酸、フマル酸、メサコン酸等が好ましい。また、フェニル基含有カルボン酸としては、芳香族ジカルボン酸類が好ましく、特に、フタル酸が好ましい。前記有機酸は、単独でまたは2種以上を混合して使用することができる。有機酸の使用量は、感放射線性組成物全体に対して、通常、15重量以下、好ましくは10重量以下である。この場合、有機酸の使用量が15重量を超えると、形成された着色層の基板に対する密着性が低下する傾向がある。また、前記有機アミノ化合物としては、分子中に1個以上のアミノ基を有する、脂肪族アミンあるいはフェニル基含有アミンが好ましい。前記脂肪族アミンとしては、例えば、n-プロピルアミン、i-プロピルアミン、n-ブチルアミン、i-ブチルアミン、sec-ブチルアミン、t-ブチルアミン、n-ペンチルアミン、n-ヘキシルアミン、n-へプチルアミン、n-オクチルアミン、n-ノニルアミン、n-デシルアミン、n-ウンデシルアミン、n-ドデシルアミン、シクロヘキシルアミン、2-メチルシクロヘキシルアミン、3-メチルシクロヘキシルアミン、4-メチルシクロヘキシルアミン、2-エチルシクロヘキシルアミン、3-エチルシクロヘキシルアミン、4-エチルシクロヘキシルアミン等のモノシクロアルキルアミン類;メチルエチルアミン、ジエチルアミン、メチルn-プロピルアミン、エチルn-プロピルアミン、ジ-n-プロピルアミン、ジ-i-プロピルアミン、ジ-n-ブチルアミン、ジ-i-ブチルアミン、ジ-sec-ブチルアミン、ジ-t-ブチルアミン、ジ-n-ペンチルアミン、ジ-n-ヘキシルアミン、メチルシクロヘキシルアミン、エチルシクロヘキシルアミン、ジシクロヘキシルアミン等のジシクロアルキルアミン類;ジメチルエチルアミン、メチルジエチルアミン、トリエチルアミン、ジメチルn-プロピルアミン、ジエチルn-プロピルアミン、メチルジ-n-プロピルアミン、エチルジ-n-プロピルアミン、トリ-n-プロピルアミン、トリ-i-プロピルアミン、トリ-n-ブチルアミン、トリ-i-ブチルアミン、トリ-sec-ブチルアミン、トリ-t-ブチルアミン、トリ-n-ペンチルアミン、トリ-n-ヘキシルアミン、ジメチルシクロヘキシルアミン、ジエチルシクロヘキシルアミン、メチルジシクロヘキシルアミン、エチルジシクロヘキシルアミン、トリシクロヘキシルアミン等のトリシクロアルキルアミン類;2-アミノエタノール、3-アミノ-1-プロパノール、1-アミノ-2-プロパノール、4-アミノ-1-ブタノール、5-アミノ-1-ペンタノール、6-アミノ-1-ヘキサノール、4-アミノ-1-シクロヘキサノール等のモノシクロアルカノールアミン類;ジエタノールアミン、ジ-n-プロパノールアミン、ジ-i-プロパノールアミン、ジ-n-ブタノールアミン、ジ-i-ブタノールアミン、ジ-n-ペンタノールアミン、ジ-n-ヘキサノールアミン、ジ4-シクロヘキサノールアミン等のジシクロアルカノールアミン類;トリエタノールアミン、トリ-n-プロパノールアミン、トリ-i-プロパノールアミン、トリ-n-ブタノールアミン、トリ-i-ブタノールアミン、トリ-n-ペンタノールアミン、トリ-n-ヘキサノールアミン、トリ4-シクロヘキサノールアミン等のトリシクロアルカノールアミン類;3-アミノ-1,2-プロパンジオール、2-アミノ-1,3-プロパンジオール、4-アミノ-1,2-ブタンジオール、4-アミノ-1,3-ブタンジオール、4-アミノ-1,2-シクロヘキサンジオール、4-アミノ-1,3-シクロヘキサンジオール、3-ジメチルアミノ-1,2-プロパンジオール、3-ジエチルアミノ-1,2-プロパンジオール、2-ジメチルアミノ-1,3-プロパンジオール、2-ジエチルアミノ-1,3-プロパンジオール等のアミノシクロアルカンジオール類;1-アミノシクロペンタンメタノール、4-アミノシクロペンタンメタノール、1-アミノシクロヘキサンメタノール、4-アミノシクロヘキサンメタノール、4-ジメチルアミノシクロペンタンメタノール、4-ジエチルアミノシクロペンタンメタノール、4-ジメチルアミノシクロヘキサンメタノール、4-ジエチルアミノシクロヘキサンメタノール等のアミノ基含有シクロアルカンメタノール類;β-アラニン、2-アミノ酪酸、3-アミノ酪酸、4-アミノ酪酸、2-アミノイソ酪酸、3-アミノイソ酪酸、2-アミノ吉草酸、5-アミノ吉草酸、6-アミノカプロン酸、1-アミノシクロプロパンカルボン酸、1-アミノシクロヘキサンカルボン酸、4-アミノシクロヘキサンカルボン酸等のアミノカルボン酸類等を挙げることができる。また、前記フェニル基含有アミンとしては、例えば、アミノ基が直接フェニル基に結合した化合物、アミノ基が炭素鎖を介してフェニル基に結合した化合物等を挙げることができる。フェニル基含有アミンとしては、例えば、アニリン、2-メチルアニリン、3-メチルアニリン、4-メチルアニリン、4―エチルアニリン、4-n-プロピルアニリン、4-i-プロピルアニリン、4-n-ブチルアニリン、4-t-ブチルアニリン、1-ナフチルアミン、2-ナフチルアミン、N,N-ジメチルアニリン、N,N-ジエチルアニリン、4-メチル-N,N-ジメチルアニリン等の芳香族アミン類;2-アミノベンジルアルコール、3-アミノベンジルアルコール、4-アミノベンジルアルコール、4-ジメチルアミノベンジルアルコール、4-ジエチルアミノベンジルアルコール等のアミノベンジルアルコール類;2-アミノフェノール、3―アミノフェノール、4―アミノフェノール、4-ジメチルアミノフェノール、4-ジエチルアミノフェノール等のアミノフェノール類等を挙げることができる。これらの有機アミノ化合物のうち、後述する溶媒に対する溶解性、未露光部の基板上あるいは遮光層上における地汚れや膜残りの防止等の観点から、脂肪族アミンとしては、モノシクロアルカノールアミン類、アミノシクロアルカンジオール類が好ましく、特に、2-アミノエタノール、3-アミノ-1-プロパノール、5-アミノ-1-ペンタノール、3-アミノ-1,2-プロパンジオール、2-アミノ-1,3-プロパンジオール、4-アミノ-1,2-ブタンジオール等が好ましい。また、フェニル基含有アミンとしては、アミノフェノール類が好ましく、特に、2-アミノフェノール、3-アミノフェノール、4-アミノフェノール等が好ましい。前記有機アミノ化合物は、単独でまたは2種以上混合して使用することができる。有機アミノ化合物の使用量は、感放射線性組成物全体に対して、通常、15重量以下、好ましくは10重量以下である。この場合、有機アミノ化合物の使用量が15重量を超えると、形成された着色層の基板に対する密着性が低下する傾向がある。さらに、前記有機酸および有機アミノ化合物以外の添加剤としては、例えば、銅フタロシアニン誘導体等の青色顔料誘導体や黄色顔料誘導体等の分散助剤;ガラス、アルミナ等の充填剤;ポリビニルアルコール、ポリエチレングリコールモノアルキルエーテル類、ポリフロロアルキルアクリレート類等の高分子化合物;ノニオン系、カチオン系、アニオン系等の界面活性剤;ビニルトリメトキシシラン、ビニルトリエトキシシラン、ビニルトリス2-メトキシエトキシシラン、N-2-アミノエチル-3-アミノプロピルメチルジメトキシシラン、N-2-アミノエチル-3-アミノプロピルトリメトキシシラン、3-アミノプロピルトリエトキシシラン、3-グリシドキシプロピルトリメトキシシラン、3-グリシドキシプロピルメチルジメトキシシラン、2-3,4-エポキシシクロヘキシルエチルトリメトキシシラン、3-クロロプロピルメチルジメトキシシラン、3-クロロプロピルトリメトキシシラン、3-メタクリロキシプロピルトリメトキシシラン、3-メルカプトプロピルトリメトキシシラン等の密着促進剤;2,2-チオビス4-メチル-6-t-ブチルフェノール、2,6-ジ-t-ブチルフェノール等の酸化防止剤;2-3-t-ブチル-5-メチル-2-ヒドロキシフェニル-5-クロロベンゾトリアゾール、アルコキシベンゾフェノン類等の紫外線吸収剤;ポリアクリル酸ナトリウム等の凝集防止剤;1,1-アゾビスシクロヘキサン-1-カルボニトリル、2-フェニルアゾ-4-メトキシ-2,4-ジメチルバレロニトリル等の熱ラジカル発生剤等を挙げることができる。溶媒本発明の着色層形成用感放射線性組成物は、前記A~D成分を必須成分とし、必要に応じて前記添加剤成分を含有するが、通常、溶媒を配合して液状組成物として調製される。前記溶媒としては、感放射線性組成物を構成するA~D成分や添加剤成分を分散または溶解し、かつこれらの成分と反応せず、適度の揮発性を有するものである限り、適宜に選択して使用することができる。このような溶媒としては、例えば、エチレングリコールモノメチルエーテル、エチレングリコールモノエチルエーテル、エチレングリコールモノ-n-プロピルエーテル、エチレングリコールモノ-n-ブチルエーテル、ジエチレングリコールモノメチルエーテル、ジエチレングリコールモノエチルエーテル、ジエチレングリコールモノ-n-プロピルエーテル、ジエチレングリコールモノ-n-ブチルエーテル、トリエチレングリコールモノメチルエーテル、トリエチレングリコールモノエチルエーテル、プロピレングリコールモノメチルエーテル、プロピレングリコールモノエチルエーテル、プロピレングリコールモノ-n-プロピルエーテル、プロピレングリコールモノ-n-ブチルエーテル、ジプロピレングリコールモノメチルエーテル、ジプロピレングリコールモノエチルエーテル、ジプロピレングリコールモノ-n-プロピルエーテル、ジプロピレングリコールモノ-n-ブチルエーテル、トリプロピレングリコールモノメチルエーテル、トリプロピレングリコールモノエチルエーテル等のポリアルキレングリコールモノアルキルエーテル類;エチレングリコールモノメチルエーテルアセテート、エチレングリコールモノエチルエーテルアセテート、ジエチレングリコールモノメチルエーテルアセテート、ジエチレングリコールモノエチルエーテルアセテート、プロピレングリコールモノメチルエーテルアセテート、プロピレングリコールモノエチルエーテルアセテート等のポリアルキレングリコールモノアルキルエーテルアセテート類;ジエチレングリコールジメチルエーテル、ジエチレングリコールメチルエチルエーテル、ジエチレングリコールジエチルエーテル、テトラヒドロフラン等の他のエーテル類;メチルエチルケトン、シクロヘキサノン、2-ヘプタノン、3-ヘプタノン等のケトン類;乳酸メチル、乳酸エチル等の乳酸アルキルエステル類;2-ヒドロキシ-2-メチルプロピオン酸エチル、3-メトキシプロピオン酸メチル、3-メトキシプロピオン酸エチル、3-エトキシプロピオン酸メチル、3-エトキシプロピオン酸エチル、エトキシ酢酸エチル、ヒドロキシ酢酸エチル、2-ヒドロキシ-3-メチルブタン酸メチル、3-メチル-3-メトキシブチルアセテート、3-メチル-3-メトキシブチルプロピオネート、酢酸エチル、酢酸n-プロピル、酢酸i-プロピル、酢酸n-ブチル、酢酸i-ブチル、ぎ酸n-アミル、酢酸i-アミル、プロピオン酸n-ブチル、酪酸エチル、酪酸n-プロピル、酪酸i-プロピル、酪酸n-ブチル、ピルビン酸メチル、ピルビン酸エチル、ピルビン酸n-プロピル、アセト酢酸メチル、アセト酢酸エチル、2-オキソブタン酸エチル等の他のエステル類;トルエン、キシレン等の芳香族炭化水素類;N,N-ジメチルホルムアミド、N,N-ジメチルアセトアミド、N-メチルピロリドン等のアミドまたはラクタム類等を挙げることができる。これらの溶媒のうち、溶解性、顔料分散性、塗布性等の観点から、プロピレングリコールモノメチルエーテル、エチレングリコールモノメチルエーテルアセテート、プロピレングリコールモノメチルエーテルアセテート、プロピレングリコールモノエチルエーテルアセテート、ジエチレングリコールジメチルエーテル、ジエチレングリコールメチルエチルエーテル、シクロヘキサノン、2-ヘプタノン、3-ヘプタノン、乳酸エチル、3-メトキシプロピオン酸エチル、3-エトキシプロピオン酸メチル、3-エトキシプロピオン酸エチル、3-メチル-3-メトキシブチルプロピオネート、酢酸n-ブチル、酢酸i-ブチル、ぎ酸n-アミル、酢酸i-アミル、プロピオン酸n-ブチル、酪酸エチル、酪酸i-プロピル、酪酸n-ブチル、ピルビン酸エチル等が好ましい。前記溶媒は、単独でまたは2種以上を混合して使用することができる。また、前記溶媒と共に、ベンジルエチルエーテル、ジ-n-ヘキシルエーテル、アセトニルアセトン、イソホロン、カプロン酸、カプリル酸、1-オクタノール、1-ノナノール、ベンジルアルコール、酢酸ベンジル、安息香酸エチル、しゅう酸ジエチル、マレイン酸ジエチル、γ-ブチロラクトン、炭酸エチレン、炭酸プロピレン、エチレングリコールモノフェニルエーテルアセテート等の高沸点溶媒を併用することもできる。これらの高沸点溶媒は、単独でまたは2種以上を混合して使用することができる。溶媒の使用量は、特に限定されるものではないが、得られる感放射線性組成物の塗布性、安定性等の観点から、当該組成物の溶媒を除いた各成分の合計濃度が、通常、5~50重量、好ましくは10~40重量となる量が望ましい。カラーフィルタ本発明のカラーフィルタは、本発明の着色層形成用感放射線性組成物から形成された着色層を備えるものである。以下に、本発明のカラーフィルタを形成する方法について説明する。まず、基板の表面上に、必要に応じて、画素を形成する部分を区画するように遮光層を形成し、この基板上に、例えば赤色の顔料が分散された感放射線性組成物の液状組成物を塗布したのち、プレベークを行って溶剤を蒸発させ、塗膜を形成する。次いで、この塗膜にフォトマスクを介して露光したのち、アルカリ現像液を用いて現像して、塗膜の未露光部を溶解除去し、その後ポストベークすることにより、赤色の画素パターンが所定の配列で配置された画素アレイを形成する。その後、緑色または青色の顔料が分散された各感放射線性組成物の液状組成物を用い、前記と同様にして、各液状組成物の塗布、プレベーク、露光、現像およびポストベークを行って、緑色の画素アレイおよび青色の画素アレイを同一基板上に順次形成することにより、赤色、緑色および青色の三原色の画素アレイが基板上に配置されたカラーフィルタを得る。但し、本発明においては、各色の画素を形成する順序は、前記のものに限定されない。また、ブラックマトリックスは、本発明の着色層形成用感放射線性組成物を用い、前記画素の形成の場合と同様にして形成することができる。画素および/またはブラックマトリックスを形成する際に使用される基板としては、例えば、ガラス、シリコン、ポリカーボネート、ポリエステル、芳香族ポリアミド、ポリアミドイミド、ポリイミド等を挙げることができる。また、これらの基板には、所望により、シランカップリング剤等による薬品処理、プラズマ処理、イオンプレーティング、スパッタリング、気相反応法、真空蒸着等の適宜の前処理を施しておくこともできる。感放射線性組成物の液状組成物を基板に塗布する際には、スプレー法、ロールコート法、回転塗布法スピンコート法、スリットダイ塗布法、バー塗布法、インクジェット法等の適宜の塗布法を採用することができるが、特に、スピンコート法、スリットダイ塗布法が好ましい。塗布厚さは、乾燥後の膜厚として、通常、0.1~10μm、好ましくは0.2~8.0μm、特に好ましくは0.2~6.0μmである。画素および/またはブラックマトリックスを形成する際に使用される放射線としては、例えば、可視光線、紫外線、遠紫外線、電子線、X線等を使用することができるが、波長が190~450nmの範囲にある放射線が好ましい。放射線の露光量は、好ましくは10~10,000J/m2である。また、前記アルカリ現像液としては、例えば、炭酸ナトリウム、水酸化ナトリウム、水酸化カリウム、テトラメチルアンモニウムハイドロオキサイド、コリン、1,8-ジアザビシクロ-[5.4.0]-7-ウンデセン、1,5-ジアザビシクロ-[4.3.0]-5-ノネン等の水溶液が好ましい。前記アルカリ現像液には、例えばメタノール、エタノール等の水溶性有機溶剤や界面活性剤等を適量添加することもできる。なお、アルカリ現像後は、通常、水洗する。現像処理法としては、シャワー現像法、スプレー現像法、ディップ浸漬現像法、パドル液盛り現像法等を適用することができる。現像条件は、常温で5~300秒が好ましい。このようにして得られる本発明のカラーフィルタは、例えば、透過型あるいは反射型のカラー液晶表示装置、カラー撮像管素子、カラーセンサー等に極めて有用である。カラー液晶表示パネル本発明のカラー液晶表示パネルは、本発明のカラーフィルタを具備するものである。また、本発明のカラー液晶表示パネルの1つの実施の形態として、本発明の着色層形成用感放射線性組成物を用いて、薄膜トランジスタ基板アレイ上に、前述したようにして画素および/またはブラックマトリックスを形成することにより、特に優れた特性を有するカラー液晶表示パネルを作製することができる。本発明の着色層形成用感放射線性組成物は、前記A~D成分を必須成分として含有するものであるが、特に好ましい組成物を具体的に例示すると、下記イ~ニのとおりである。イB側鎖にエチレン性不飽和二重結合を有するアルカリ可溶性樹脂を含む着色層形成用感放射線性組成物。ロC多官能性単量体がトリメチロールプロパントリアクリレート、ペンタエリスリトールトリアクリレートおよびジペンタエリスリトールヘキサアクリレートの群から選ばれる少なくとも1種からなる前記イの着色層形成用感放射線性組成物。ハD光ラジカル発生剤が2-メチル-4-メチルチオフェニル-2-モルフォリノ-1-プロパン-1-オン、4-2-ヒドロキシエトキシフェニル-2-ヒドロキシ-2-プロピルケトン、2-ベンジル-2-ジメチルアミノ-1-4-モルフォリノフェニルブタン-1-オン2,2-ビス2-クロロフェニル-4,4,5,5-テトラフェニル-1,2-ビイミダゾール、2,2-ビス2,4-ジクロロフェニル-4,4,5,5-テトラフェニル-1,2-ビイミダゾール、4,4-ビスジメチルアミノベンゾフェノン、4,4-ビスジエチルアミノベンゾフェノン2-メルカプトベンゾチアゾール、2-メルカプトベンゾオキサゾール、2-メルカプトベンゾイミダゾール1-9-エチル-6-2-メチルベンゾイル-9.H.-カルバゾール-3-イル-エタン-1-オンオキシム-O-アセテート、エタノン1-[9-エチル-6-2-メチル4テトラヒドロフラニルメトキシベンゾイル-9H-カルバゾール-3-イル]-,1-O-アセチルオキシムエタノン1-[9-エチル-6-2-メチル4テトラヒドロピラニルメトキシベンゾイル-9H-カルバゾール-3-イル]-,1-O-アセチルオキシムエタノン1-[9-エチル-6-2-メチル5テトラヒドロフラニルメトキシベンゾイル-9H-カルバゾール-3-イル]-,1-O-アセチルオキシムエタノン1-[9-エチル-6-2-メチル5テトラヒドロピラニルメトキシベンゾイル-9H-カルバゾール-3-イル]-,1-O-アセチルオキシム群から選ばれる少なくとも1種からなる前記ロの着色層形成用感放射線性組成物。ニA着色剤が有機顔料および/またはカーボンブラックを含む前記イ、ロまたはハの着色層形成用感放射線性組成物。また、本発明の好ましいカラーフィルタは、ホ前記イ、ロ、ハまたはニの着色層形成用感放射線性組成物から形成された画素および/またはブラックマトリックスを備えている。また、本発明の好ましいカラー液晶表示パネルは、へ前記ホのカラーフィルタを具備し、本発明のさらに好ましいカラー液晶表示パネルは、ト薄膜トランジスタ基板アレイ上に、前記イ、ロ、ハまたはニの着色層形成用感放射線性組成物から形成された画素および/またはブラックマトリックスを具備している。以下、実施例を挙げて、本発明の実施の形態をさらに具体的に説明する。但し、本発明は、下記実施例に限定されるものではない。ここで、部およびは重量基準である。下記各合成例で得た樹脂のMwおよびMnは、下記仕様によるゲルパーミエーションクロマトグラフィGPCにより測定した。装置:GPC-101昭和電工株製。カラム:GPC-KF-801、GPC-KF-802、GPC-KF-803およびGPC-KF-804を結合して用いた。移動相:リン酸0.5重量を含むテトラヒドロフラン。合成例1冷却管、攪拌機を備えたフラスコに、2,2-アゾビスイソブチロニトリル3重量部およびプロピレングリコールモノメチルエーテルアセテート200重量部を仕込み、引き続きメタクリル酸15重量部、N-フェニルマレイミド18.8重量部、ベンジルメタクリレート35重量部、スチレン11.2重量部、2-ヒドロキシエチルメタクリレート10部、ω-カルボキシ-ポリカプロラクトンモノアクリレート10重量部および分子量制御剤として連鎖移動剤であるα-メチルスチレンダイマー5重量部を仕込んで、窒素置換したのち、ゆるやかに攪拌しつつ、反応溶液を80°Cに昇温し、この温度を保持して3時間重合した。その後、反応溶液を100°Cに昇温して、2,2-アゾビスイソブチロニトリル0.5重量部を追加し、さらに1時間重合を継続することにより、樹脂溶液固形分濃度=33.0重量を得た。得られた樹脂は、Mw=12,000、Mw/Mn=1.8であった。この樹脂をアルカリ可溶性樹脂α-1とする。次いで、前記アルカリ可溶性樹脂α-1溶液に、1,1-ビスアクリロイルオキシメチルエチルイソシアネート商品名カレンズBEI、昭和電工株製10部、4-メトキシフェノール0.1部を添加したのち、40°Cで1時間、さらに60°Cで2時間攪拌して反応させた。2-メタクリロイルオキシエチルイソシアネート由来のイソシアネート基とアルカリ可溶性樹脂α-1の水酸基の反応の進行は、IR赤外線吸収スペクトルにより確認した。反応の進行とともに1,1-ビスアクリロイルオキシメチルエチルイソシアネートのイソシアネート基に由来する2270cm1付近のピークが減少している様子を確認した。固形分濃度35.0の重合体溶液を得た。この重合体をA重合体-1とする。合成例2冷却管、攪拌機を備えたフラスコに、2,2-アゾビスイソブチロニトリル3重量部およびプロピレングリコールモノメチルエーテルアセテート200重量部を仕込み、引き続きメタクリル酸13重量部、ベンジルメタクリレート77重量部、2-ヒドロキシエチルメタクリレート10部、および分子量制御剤として連鎖移動剤であるα-メチルスチレンダイマー5重量部を仕込んで、窒素置換したのち、ゆるやかに攪拌しつつ、反応溶液を80°Cに昇温し、この温度を保持して3時間重合した。その後、反応溶液を100°Cに昇温して、2,2-アゾビスイソブチロニトリル0.5重量部を追加し、さらに1時間重合を継続することにより、樹脂溶液固形分濃度=33.0重量を得た。得られた樹脂は、Mw=17,000、Mw/Mn=2.5であった。この樹脂をアルカリ可溶性樹脂α-2とする。次いで、前記アルカリ可溶性樹脂α-2溶液に、1,1-ビスアクリロイルオキシメチルエチルイソシアネート商品名カレンズBEI、昭和電工株製10部、4-メトキシフェノール0.1部を添加したのち、40°Cで1時間、さらに60°Cで2時間攪拌して反応させた。1,1-ビスアクリロイルオキシメチルエチルイソシアネート由来のイソシアネート基とアルカリ可溶性樹脂α-2の水酸基の反応の進行は、IR赤外線吸収スペクトルにより確認した。反応の進行とともに1,1-ビスアクリロイルオキシメチルエチルイソシアネートのイソシアネート基に由来する2270cm1付近のピークが減少している様子を確認した。固形分濃度35.0の重合体溶液を得た。この重合体をA重合体-2とする。実施例1B着色剤としてCIピグメントレッド254/CIピグメントレッド177=80/20重量比混合物15重量部、分散剤としてDisperbyk-2001を4重量部固形分換算、メタクリル酸/N-フェニルマレイミド/スチレン/ベンジルメタクリレート共重合体共重合重量比=20/30/20/30、Mw=9,500、Mn=5,0006重量部および溶媒としてプロピレングリコールモノメチルエーテルアセテート75重量部を、ビーズミルにより処理して、予備分散液R1を調製した。次いで、予備分散液R1100重量部、A重合体として上記合成例1で合成したA重合体-1を7.5重量部、C多官能性単量体としてジペンタエリスリトールヘキサアクリレート7.5重量部、D光重合開始剤として2-ベンジル-2-ジメチルアミノ-1-4-モルフォリノフェニルブタノン-1を0.5重量部ならびに溶媒として3-エトキシプロピオン酸エチル150重量部およびプロピレングリコールモノメチルエーテルアセテート25重量部を混合して、カラーフィルタ用感放射線性樹脂組成物R1-1を調製した。比較例1液状組成物の調製および着色層の形成上記A重合体-1の代わりにアルカリ可溶性樹脂α-1を使用した以外は、実施例1と同様にして実施し、感放射線性組成物r1-1を調製した。次いで、カラーフィルタ用感放射線性組成物組成物R1-1に代えて感放射線性組成物r1-1を用いた以外は、実施例1と同様にして実施し、基板上に赤色のストライプ状画素パターンが配列された画素アレイを形成した。評価基板上の画素アレイを光学顕微鏡にて観察したところ、未露光部の基板上に現像残さは認められなかったが、画素パターンのエッジの欠けが認められた。また、画素パターンの断面を走査型電子顕微鏡SEMにて観察したところ、アンダーカットが認められた。実施例2液状組成物の調製および着色層の形成B着色剤としてCIピグメントグリーン36/CIピグメントイエロー138/CIピグメントイエロー150=50/40/10重量比混合物15重量部、分散剤としてDisperbyk-2001を4重量部固形分換算、メタクリル酸/ω-カルボキシポリカプロラクトンモノアクリレート/N-フェニルマレイミド/スチレン/ベンジルメタクリレート/グリセロールモノメタクリレート共重合体共重合重量比=15/10/20/10/35/10、Mw=6,000、Mn=3,0005重量部、および溶媒としてプロピレングリコールモノメチルエーテルアセテート76重量部を、実施例1と同様に処理して、予備分散液G1を調製した。次いで、予備分散液G1100重量部、A重合体として上記合成例2で合成したA重合体-2を7重量部、C多官能性単量体としてジペンタエリスリトールヘキサアクリレート8重量部、D光重合開始剤として2-ベンジル-2-ジメチルアミノ-1-4-モルフォリノフェニルブタノン-1を0.5重量部、添加剤としてマロン酸0.1部ならびに溶媒として3-メトキシブチルアセテート125重量部およびプロピレングリコールメチルエーテルアセテート50重量部を混合して、カラーフィルタ用感放射線性組成物G1-1を調製した。次いで、カラーフィルタ用感放射線性組成物R1-1に代えてカラーフィルタ用感放射線性組成物G1-1を用いた以外は、実施例1と同様にして実施し、基板上に緑色のストライプ状画素パターンが配列された画素アレイを形成した。評価基板上の画素アレイを光学顕微鏡にて観察したところ、未露光部の基板上に現像残さは認められず、かつ画素パターンのエッジにスカムおよび欠けは認められなかった。また、画素パターンの断面を走査型電子顕微鏡SEMにて観察したところ、アンダーカットは認められなかった。実施例3液状組成物の調製および着色層の形成B着色剤としてCIピグメントブルー15:6とCIピグメントバイオレット23との95/5重量比混合物15重量部、分散剤としてDisperbyk-2001を4重量部固形分換算、メタクリル酸/ω-カルボキシポリカプロラクトンモノアクリレート/N-フェニルマレイミド/スチレン/ベンジルメタクリレート/グリセロールモノメタクリレート共重合体共重合重量比=15/10/20/10/35/10、Mw=6,000、Mn=3,0005重量部、および溶媒としてプロピレングリコールモノメチルエーテルアセテート76重量部を、実施例1と同様に処理して、予備分散液B1を調製した。次いで、予備分散液B1100重量部、A重合体として、上記合成例1で合成したA重合体-1を6重量部、C多官能性単量体としてジペンタエリスリトールヘキサアクリレート9重量部、D光重合開始剤として2-メチル-4-メチルチオフェニル-2-モルフォリノ-1-プロパノン-1を0.5重量部、添加剤としてA-60商品名、花王株製ノニオン系界面活性剤0.5部ならびに溶媒として3-エトキシプロピオン酸エチル150重量部およびプロピレングリコールメチルエーテルアセテート25重量部を混合して、カラーフィルタ用感放射線性組成物B1-1を調製した。次いで、カラーフィルタ用感放射線性組成物R1-1に代えてカラーフィルタ用感放射線性組成物B1-1を用いた以外は、実施例1と同様にして実施し、基板上に青色のストライプ状画素パターンが配列された画素アレイを形成した。評価基板上の画素アレイを光学顕微鏡にて観察したところ、未露光部の基板上に現像残さは認められず、かつ画素パターンのエッジにスカムおよび欠けは認められなかった。また、画素パターンの断面を走査型電子顕微鏡SEMにて観察したところ、アンダーカットは認められなかった。実施例4液状組成物の調製および着色層の形成B着色剤としてカーボンブラック御国色素株製20重量部、分散剤としてDisperbyk-2001を2重量部固形分換算、メタクリル酸/ω-カルボキシポリカプロラクトンモノアクリレート/N-フェニルマレイミド/スチレン/ベンジルメタクリレート/グリセロールモノメタクリレート共重合体共重合重量比=15/10/20/10/35/10、Mw=6,000、Mn=3,0004重量部、および3-メトキシブチルアセテート74重量部を、実施例1と同様に処理して、予備分散液BK1を調製した。次いで、予備分散液BK1100重量部、A重合体として、上記合成例2で合成したA重合体-2を4.5重量部、C多官能性単量体としてジペンタエリスリトールヘキサアクリレート5.5重量部、D光重合開始剤として2-ベンジル-2-ジメチルアミノ-1-4-モルフォリノフェニルブタノン-1を1重量部、添加剤としてA-60商品名、花王株製ノニオン系界面活性剤0.5部ならびに溶媒としてプロピレングリコールメチルエーテルアセテート125重量部およびシクロヘキサノン50重量部を混合して、着色層形成用組成物BK1-1を調製した。次いで、カラーフィルタ用感放射線性組成物R1-1に代えてカラーフィルタ用感放射線性組成物BK1-1を用いた以外は、実施例1と同様にして実施し、基板上に黒色のストライプ状画素パターンが配列された画素アレイを形成した。評価基板上の画素アレイを光学顕微鏡にて観察したところ、未露光部の基板上に現像残さは認められず、かつ画素パターンのエッジにスカムおよび欠けは認められなかった。また、画素パターンの断面を走査型電子顕微鏡SEMにて観察したところ、アンダーカットは認められなかった。実施例5液状組成物の調製および着色層の形成B着色剤としてカーボンブラック御国色素株製20重量部、分散剤としてDisperbyk-2001を2重量部固形分換算、メタクリル酸/ω-カルボキシポリカプロラクトンモノアクリレート/N-フェニルマレイミド/スチレン/ベンジルメタクリレート/グリセロールモノメタクリレート共重合体共重合重量比=15/10/20/10/35/10、Mw=6,000、Mn=3,0004重量部、および3-メトキシブチルアセテート74重量部を、実施例1と同様に処理して、予備分散液BK2を調製した。次いで、予備分散液BK2100重量部、A重合体として、上記合成例2で合成したA重合体-2を4.5重量部、C多官能性単量体としてジペンタエリスリトールヘキサアクリレート5.5重量部、D光重合開始剤として1-9-エチル-6-2-メチルベンゾイル-9.H.-カルバゾール-3-イル-エタン-1-オンオキシム-O-アセテートを1重量部、添加剤としてA-60商品名、花王株製ノニオン系界面活性剤0.5部ならびに溶媒としてプロピレングリコールメチルエーテルアセテート125重量部およびシクロヘキサノン50重量部を混合して、着色層形成用組成物BK2-1を調製した。次いで、カラーフィルタ用感放射線性組成物R1-1に代えてカラーフィルタ用感放射線性組成物BK2-1を用いた以外は、実施例1と同様にして実施し、基板上に黒色のストライプ状画素パターンが配列された画素アレイを形成した。評価基板上の画素アレイを光学顕微鏡にて観察したところ、未露光部の基板上に現像残さは認められず、かつ画素パターンのエッジにスカムおよび欠けは認められなかった。さらに、実施例4と比較してより細い画素パターンも形成でき感度が向上していることが確認された。また、画素パターンの断面を走査型電子顕微鏡SEMにて観察したところ、アンダーカットは認められなかった。"